КОРДНАЯ НИТЬ
CORD FIBRE

Изобретение относится к производству синтетического корда, в частности к производству арамидного корда, и может быть использовано в резинотехнической и шинной промышленности.
Известно строение гибридной кордной нити (Смирнов А.Г., Даниленко В.О., Шевченко Ю.Г. //Производство и использование эластомеров. 1995. - №11-12, с.18), состоящей из стренг арамида и капрона (лавсана или анида).
Недостатком известной кордной нити является удлинение при разрыве капроновой (лавсоновой или анидной) стренг, которое ограничивает применение указанной кордной нити в тканях, в частности, для изготовления высокопрочных резинокордных патрубков трубопроводных систем.
Наиболее близким по совокупности признаков и достигаемому техническому результату - прототипом - является строение кордной нити (патент РФ №2330132, БИ №21, опубл. 27.07.2008), состоящей только из стренг технической арамидной нити структуры 58,8 текс ×2×3 или из стренг технической арамидной и технической капроновой нити структуры 58,8 текс ×2×3+НК93,5.
Недостатком строения кордной нити по прототипу является недостаточно высокая прочность связи кордной нити структуры 58,8 текс ×2×3 с резиной, низкая разрывная нагрузка (735 Н) крученых кордных нитей структуры 58,8 текс ×2×3 и 58,8 текс ×2×3+НК93,5. Использование данных нитей для изготовления силового каркаса высокопрочных резинокордных патрубков требует увеличения количества слоев кордной ткани из крученых кордных нитей, что ведет к утяжелению изделий, увеличению расхода материала, повышению трудоемкости процесса.
Техническим результатом предлагаемого изобретения является строение кордной нити, имеющей высокую адгезионную связь с резиной и высокую разрывную нагрузку - разрывная нагрузка не менее 1715 Н.
Указанный технический результат достигается за счет строения кордной нити, имеющей структуру 58,8×2×3×3, которая состоит из трех стренг с числом кручений: первая и вторая крутки - 170-210 кручений/метр, 3 крутка - 80-120 кручений/метр, направление круток SZS.
Совокупность существенных признаков по предлагаемому изобретению позволяет изготовить кордную нить, обладающую качественно улучшенными физико-механическими показателями, а именно высокой адгезионной связью кордной нити с резиной, высокой разрывной нагрузкой и высокой циклической выносливостью.
Следующие примеры иллюстрируют изменения физико-механических свойств исходных (непропитанных) кордных нитей и обработанных (пропитанных) кордных нитей в зависимости от строения кордной нити.
Пример 1 - Арамидная кордная нить, структуры 58,8 текс ×2×3×3, полученная путем соединения и скручивания арамидной технической нити линейной плотности 58,8 текс (ТУ 2272-001-51605609-00) на крутильных машинах К-176, состоит из трех стренг с числом кручений: первая и вторая крутки - 170 кручений/метр, третья крутка - 80 кручений/метр, направление круток SZS, дважды пропитывается латекснорезорцинформальдегидным составом концентрацией 12,5%, содержащим латекс ДБА-1, СКД-1c, 5% раствор смолы СФ-282 и 22% дисперсию технического углерода и дважды термообрабатывается при температуре 120-125°С до остаточной влажности 1%. Физико-механические показатели пропитанной и непропитанной кордной нити приведены в таблицах 1, 2.
Таблица 1
Физико-механические показатели непропитанной кордной нити
Наименование показателя
Значение
Разрывная нагрузка, Н
2140
Прочность связи с производственной резиной, Н
136
Удлинение при разрыве, %
4,0
Количество циклов при вертикальном перемещении с массой груза 38 кг и частотой перемещений 0, 32 Гц
19560
Таблица 2
Физико-механические показатели пропитанной кордной нити
Наименование показателя
Значение
Разрывная нагрузка, Н
1970
Прочность связи с производственной резиной, Н
145
Удлинение при разрыве, %
4,0
Количество циклов при вертикальном перемещении с массой груза 38 кг и частотой перемещений 0,32 Гц
1985518
Пример 2 отличается от примера 1 тем, что кордная нить состоит из трех стренг с числом кручений: первая и вторая крутки - 210 кручений/метр, третья крутка - 120 кручений/метр. Физико-механические показатели пропитанной и непропитанной кордной нити приведены в таблицах 3, 4.
Таблица 3
Физико-механические показатели непропитанной кордной нити
Наименование показателя
Значение
Разрывная нагрузка, Н
1968
Прочность связи с производственной резиной, Н
151
Удлинение при разрыве, %
5,0
Количество циклов при вертикальном перемещении с массой груза 38 кг и частотой перемещений 0, 32 Гц
58388
Таблица 4
Физико-механические показатели пропитанной кордной нити
Наименование показателя
Значение
Прочность связи с производственной резиной, Н
161
Удлинение при разрыве, %
5,0
Количество циклов при вертикальном перемещении с массой груза 38 кг и частотой перемещений 0, 32 Гц
2161041
Как видно из приведенных примеров, с повышением количества кручений/метр (пример 2) прочность связи кордной нити с резиной и циклическая выносливость возрастают, но падает разрывная нагрузка и увеличивается удлинение при разрыве.
При уменьшении числа кручений/метр (пример 1) разрывная нагрузка кордной нити увеличивается, но снижается прочность связи, удлинение при разрыве и циклическая выносливость при одной и той структуре кордной нити.
Пропитывание заявленной кордной нити приводит к многократному повышению циклической выносливости нити.
Таким образом, предлагаемое строение кордной нити обеспечивает высокую адгезионную связь кордной нити с резиной, высокую разрывную нагрузку и высокую циклическую выносливость.
Предприятие имеет положительный опыт применения кордной нити заявляемого строения в кордной ткани, используемой для производства высокопрочных резинокордных патрубков.